"硫黄原子を含む重合性化合物、及び感放射線性重合開始剤を含有するナノインプリント用感放射線性組成物。硫黄原子を含む上記重合性化合物が、下記式1で表される化合物である請求項1に記載のナノインプリント用感放射線性組成物。式1中、RA及びRBは、それぞれ独立して、水素原子又はメチル基である。R1及びR2は、それぞれ独立して、炭素数1~6のアルカンジイル基である。X1及びX2は、それぞれ独立して、-S-又は-O-である。Yは、-S-、-SO2-、-CO-、炭素数1~12のアルカンジイル基又は炭素数7~12のアラルキレン基である。但し、このアルカンジイル基及びアラルキレン基のアルキレン鎖の炭素-炭素間に酸素原子又は硫黄原子を有していてもよい。また、X1、X2及びYの少なくとも1つは硫黄原子を含む基である。Ar1及びAr2は、それぞれ独立して、炭素数6~30のアリーレン基又は炭素数7~30のアラルキレン基である。このアリーレン基及びアラルキレン基の水素原子の一部又は全部は、置換基で置換されていてもよい。m及びnは、それぞれ独立して、1~5の整数である。pは、0~10の整数である。mが2以上の場合、複数のR1及びX1は、それぞれ同一でも異なっていてもよい。nが2以上の場合、複数のR2及びX2は、それぞれ同一でも異なっていてもよい。pが2以上の場合、複数のY及びAr2は、それぞれ同一でも異なっていてもよい。硫黄原子を含まない重合性化合物をさらに含有する請求項1又は請求項2に記載のナノインプリント用感放射線性組成物。硫黄原子を含まない上記重合性化合物が、下記式2で表される化合物及び下記式3で表される化合物からなる群より選択される少なくとも1種の化合物である請求項3に記載のナノインプリント用感放射線性組成物。式2中、R3は、水素原子又はs価の有機基である。sは、1又は2である。RCは、水素原子又はメチル基である。tは、0又は1である。但し、sが2の場合、2つのRC及びtは、それぞれ同一でも異なっていてもよい。式3中、R4は、炭素数4~20の鎖状炭化水素基又は脂環式炭化水素基である。この鎖状炭化水素基及び脂環式炭化水素基の水素原子の一部又は全部は置換基で置換されていてもよい。RD及びREは、それぞれ独立して、水素原子又はメチル基である。フッ素原子を含む非重合性化合物をさらに含有する請求項1から請求項4のいずれか1項に記載のナノインプリント用感放射線性組成物。1請求項1から請求項5のいずれか1項に記載のナノインプリント用感放射線性組成物を用い、基材上に塗膜を形成する工程、2表面に凹凸パターンを有するモールドを、上記塗膜に圧接する工程、3上記モールドを圧接した状態で上記塗膜を露光してパターン形成層を形成する工程、4上記モールドを上記パターン形成層から剥離する工程、及び5上記パターン形成層をエッチングする工程を有するパターン形成方法。本発明は、以上のような事情に基づいてなされたものであり、その目的は、硬化性等の基本特性を満足すると共にエッチング耐性にも優れるナノインプリント用感放射線性組成物、及びこれを用いたパターン形成方法を提供することにある。上記課題を解決するためになされた発明は、硫黄原子を含む重合性化合物以下、[A]重合性化合物ともいう、及び感放射線性重合開始剤以下、[D]重合開始剤ともいうを含有するナノインプリント用感放射線性組成物である。本発明のナノインプリント用感放射線性組成物は、硫黄原子を含む重合性化合物及び感放射線性重合開始剤を含有するため、従来のナノインプリント用感放射線性組成物に比べてエッチング耐性に優れる。硫黄原子を含む上記重合性化合物は、下記式1で表される化合物であるとよい。式1中、RA及びRBは、それぞれ独立して、水素原子又はメチル基である。R1及びR2は、それぞれ独立して、炭素数1~6のアルカンジイル基である。X1及びX2は、それぞれ独立して、-S-又は-O-である。Yは、-S-、-SO2-、-CO-、炭素数1~12のアルカンジイル基又は炭素数7~12のアラルキレン基である。但し、このアルカンジイル基及びアラルキレン基のアルキレン鎖の炭素-炭素間に酸素原子又は硫黄原子を有していてもよい。また、X1、X2及びYの少なくとも1つは硫黄原子を含む基である。Ar1及びAr2は、それぞれ独立して、炭素数6~30のアリーレン基又は炭素数7~30のアラルキレン基である。このアリーレン基及びアラルキレン基の水素原子の一部又は全部は、フッ素原子を含まない置換基で置換されていてもよい。m及びnは、それぞれ独立して、1~5の整数である。pは、0~10の整数である。mが2以上の場合、複数のR1及びX1は、それぞれ同一でも異なっていてもよい。nが2以上の場合、複数のR2及びX2は、それぞれ同一でも異なっていてもよい。pが2以上の場合、複数のY及びAr2は、それぞれ同一でも異なっていてもよい。硫黄原子を含む重合性化合物が上記特性構造を有することで、当該ナノインプリント用感放射線性組成物は、重合性に優れ、硬化性を十分満足すると共に、エッチング耐性をより向上させることができる。当該ナノインプリント用感放射線性組成物は、硫黄原子を含まない重合性化合物をさらに含有するとよい。当該ナノインプリント用感放射線性組成物は、硫黄原子を含まない重合性化合物をさらに含有することで、重合性に優れ、硬化性等の基本特性を十分満足することができると共に、エッチング耐性にも優れる。硫黄原子を含まない上記重合性化合物が、下記式2で表される化合物及び下記式3で表される化合物からなる群より選択される少なくとも1種の化合物である以下、[B]重合性化合物ともいうであるとよい。式2中、R3は、水素原子又はs価の有機基である。sは、1又は2である。RCは、水素原子又はメチル基である。tは、0又は1である。但し、sが2の場合、2つのRC及びtは、それぞれ同一でも異なっていてもよい。式3中、R4は、炭素数4~20の鎖状炭化水素基又は脂環式炭化水素基である。この鎖状炭化水素基及び脂環式炭化水素基の水素原子の一部又は全部はフッ素原子を含まない置換基で置換されていてもよい。RD及びREは、それぞれ独立して、水素原子又はメチル基である。上記特定構造の重合性化合物を含有することで、当該ナノインプリント用感放射線性組成物は、重合性により優れ、硬化性等の基本特性を十分満足することができると共に、エッチング耐性にもさらに優れる。当該ナノインプリント用感放射線性組成物は、フッ素原子を含む合物をさらに含有することが好ましい。フッ素原子を含む合物をさらに含有することで、当該ナノインプリント用感放射線性組成物は、離型性を十分満足することができ、エッチング耐性にも優れる。当該パターン形成方法は、1本発明のナノインプリント用感放射線性組成物を用い、基材上に塗膜を形成する工程、2表面に凹凸パターンを有するモールドを、上記塗膜に圧接する工程、3上記モールドを圧接した状態で上記塗膜を露光してパターン形成層を形成する工程、4上記モールドを上記パターン形成層から剥離する工程、及び5上記パターン形成層をエッチングする工程を有する。当該パターン形成方法は、硬化性を十分満足しエッチング耐性にも優れる当該ナノインプリント用感放射線性組成物を用いているため、形状に優れるパターンを効率よく形成することができる。なお、ここで、ナノインプリント用感放射線性組成物及び感放射線性重合開始剤における放射線とは、紫外、近紫外、遠紫外、可視、赤外等の領域の波長の光、電磁波、マイクロ波、電子線、EUV、X線等が含まれる。また248nmエキシマレーザー、193nmエキシマレーザー、172nmエキシマレーザーなどのレーザー光も含まれる。これらの光は、光学フィルターを通したモノクロ光単一波長光でもよいし、複数の波長の異なる光複合光でもよい。また、ここで、重合性化合物とは、重合性基を有し、パターン形成における露光により、ナノインプリント用感放射線性組成物中で重合する性質を有する化合物をいう。一方、非重合性化合物とは、重合性基を有さず、ナノインプリント用感放射線性組成物に含有された場合に、パターン形成における露光により、重合しない化合物をいう。従って、例えば重合体等のように、すでに重合反応が完了した化合物等は、当該ナノインプリント用感放射線性組成物に含有させても露光によりさらなる重合反応は起こさないため、非重合性化合物に含まれる。本発明のナノインプリント用感放射線性組成物は、硬化性等の基本特性を十分満足すると共にエッチング耐性にも優れるため、形状に優れるパターンを形成することができる。以下、本発明の実施の形態について説明するが、本発明は以下の実施の形態に限定されるものではない。<ナノインプリント用感放射線性組成物>本発明のナノインプリント用感放射線性組成物は、硫黄原子を含む重合性化合物、及び感放射線性重合開始剤を含有する。当該ナノインプリント用感放射線性組成物は、硫黄原子を含む重合性化合物を含有することにより、エッチング耐性を向上させることができる。また、当該ナノインプリント用感放射線性組成物は、硫黄原子を含まない重合性化合物をさらに含有することが好ましい。さらに、当該ナノインプリント用感放射線性組成物は、非重合性化合物を含有することが好ましく、この非重合性化合物としては、フッ素原子を含む非重合性化合物がより好ましい。なお、本発明の効果を損なわない限り、上記以外のその他の任意成分を含有することができる。以下、各成分について詳述する。<重合性化合物>当該ナノインプリント用感放射線性組成物は、硫黄原子を含む重合性化合物を含有する。また、硫黄原子を含まない重合性化合物をさらに含有することが好ましい。なお、本発明の効果を損なわない限り、当該ナノインプリント用感放射線性組成物は、上記以外の重合性化合物を含有してもよい。以下、各重合性化合物について詳述する。[[A]重合性化合物][A]重合性化合物は、硫黄原子を含む重合性化合物である。[A]重合性化合物が有する重合性基としては、例えばメタアクリロイル基、アルケニル基、シンナモイル基、シンナミリデンアセチル基、ベンザルアセトフェノン基、スチリルピリジン基、α-フェニルマレイミド基、フェニルアジド基、スルフォニルアジド基、カルボニルアジド基、ジアゾ基、o-キノンジアジド基、フリルアクリロイル基、クマリン基、ピロン基、アントラセン基、ベンゾフェノン基、スチルベン基、ジチオカルバメート基、キサンテート基、1,2,3-チアジアゾール基、シクロプロペン基、アザジオキサビシクロ基等が挙げられる。これらのうち、メタアクリロイル基が好ましい。また、[A]重合性化合物は、炭素含有量を増加させる水素含有量を低下させることによりエッチング耐性向上を促す芳香環を有する化合物であることが好ましい。当該ナノインプリント用感放射線性組成物は、このような[A]重合性化合物を含有することで、重合性に優れ、硬化性等の基本特性を十分満足すると共に、エッチング耐性にも優れる。[A]重合性化合物は、メタアクリロイル基を有し、かつ芳香環を有する化合物として、特表2010-519369に記載の化合物が好ましいものとして挙げられる。具体的には、上記式1で表される化合物がより好ましい。上記式1中、RA及びRBは、それぞれ独立して、水素原子又はメチル基である。R1及びR2は、それぞれ独立して、炭素数1~6のアルカンジイル基である。X1及びX2は、それぞれ独立して、-S-又は-O-である。Yは、-S-、-SO2-、-CO-、炭素数1~12のアルカンジイル基又は炭素数7~12のアラルキレン基である。但し、このアルカンジイル基及びアラルキレン基のアルキレン鎖の炭素-炭素間に酸素原子又は硫黄原子を有していてもよい。また、X1、X2及びYの少なくとも1つは硫黄原子を含む基である。Ar1及びAr2は、それぞれ独立して、炭素数6~30のアリーレン基又は炭素数7~30のアラルキレン基である。このアリーレン基及びアラルキレン基の水素原子の一部又は全部は、フッ素原子を含まない置換基で置換されていてもよい。m及びnは、それぞれ独立して、1~5の整数である。pは、0~10の整数である。mが2以上の場合、複数のR1及びX1は、それぞれ同一でも異なっていてもよい。nが2以上の場合、複数のR2及びX2は、それぞれ同一でも異なっていてもよい。pが2以上の場合、複数のY及びAr2は、それぞれ同一でも異なっていてもよい。上記R1及びR2で表される炭素数1~6のアルカンジイル基としては、例えばメチレン基、エチレン基、プロパンジイル基、ブタンジイル基等が挙げられる。これらのうち、エチレン基が好ましい。上記Yで表される炭素数1~12のアルカンジイル基としては、例えばメチレン基、エチレン基、プロパンジイル基、ブタンジイル基、オクタンジイル基、デカンジイル基、ドデカンジイル基等が挙げられる。上記Yで表される炭素数7~12のアラルキレン基としては、例えばベンジリデン基、シンナミリデン基等が挙げられる。上記Ar1及びAr2で表される炭素数6~30のアリーレン基としては、例えばフェニレン基、トリレン基、ナフチレン基等が挙げられる。これらのうち、フェニレン基が好ましい。上記Ar1及びAr2で表される炭素数7~30のアラルキレン基としては、例えばベンジリデン基、シンナミリデン基等が挙げられる。上記式1で表される[A]重合性化合物としては、例えば下記式1-1で表される化合物等が挙げられる。上記式1-1で表される[A]重合性化合物は、公知の方法により合成することができる。当該ナノインプリント用感放射線性組成物における[A]重合性化合物の使用量としては、1質量以上90質量以下が好ましく、2質量以上50質量以下がより好ましく、5質量以上30質量以下がさらに好ましい。[A]重合性化合物の使用量が、1質量未満では、当該ナノインプリント用感放射線性組成物のエッチング耐性が不十分となるおそれがある。一方、90質量を超えると、当該ナノインプリント用感放射線性組成物中での[A]重合性化合物の溶解性が不十分となるおそれがある。なお、[A]重合性化合物は、単独で使用してもよく2種以上を併用してもよい。[[B]重合性化合物][B]重合性化合物は、硫黄原子を含まない重合性化合物である。[B]重合性化合物は、上記式2で表される化合物及び上記式3で表される化合物からなる群より選択される少なくとも1種の化合物である。当該ナノインプリント用感放射線性組成物は、このような[B]化合物を含有することにより、重合性に優れ、硬化性等の基本特性を十分満足することができると共に、エッチング耐性にも優れる。上記式2中、R3は、水素原子又はs価の有機基である。sは、1又は2である。RCは、水素原子又はメチル基である。tは、0又は1である。但し、sが2の場合、2つのRC及びtは、それぞれ同一でも異なっていてもよい。上記R3が表すs価の有機基としては、例えば、炭素数1~20の炭化水素基等が挙げられる。上記炭素数1~20の炭化水素基としては、例えば、炭素数1~20の鎖状炭化水素基、炭素数3~20の脂環式基、炭素数6~20の芳香族炭化水素基等が挙げられる。なお、ここで、芳香族炭化水素基とは、芳香環を含む炭化水素基をいう。上記炭素数1~20の鎖状炭化水素基としては、炭素数1~20のアルカンからs個の水素原子を除いた基等が挙げられる。上記炭素数1~20のアルカンとしては、例えば、メタン、エタン、プロパン、ブタン、ペンタン、ヘキサン、デカン、ドデカン等が挙げられる。上記炭素数3~20の脂環式基としては、例えば、炭素数3~20のシクロアルカンからs個の水素原子を除いた基等が挙げられる。上記炭素数3~20のシクロアルカンとしては、シクロプロパン、シクロブタン、シクロペンタン、シクロヘキサン、ノルボルナン、アダマンタン等が挙げられる。上記炭素数6~20の芳香族炭化水素基としては、例えば、ベンゼン、ナフタレン、フェナントレン、アントラセン、テトラセン、ペンタセン、ピレン、ピセン、トルエン、キシレン、エチルベンゼン、メシチレン、クメン、フルオレン等の芳香族炭化水素基からs個の水素原子を除いた基が挙げられる。上記tとしては、1が好ましい。上記式2で表される化合物としては、例えば、下記式2-1~2-8で表される化合物が挙げられる。上記式2-4及び2-5中、tは、上記式2と同義である。これらのうち、上記式2-1で表される化合物が好ましい。上記式2で表される化合物としては、市販品を用いることができ、例えばビスコート160大阪有機化学工業製、オグソールEA-F5003、オグソールEA-F5503以上、大阪ガスケミカル製等が挙げられる。当該ナノインプリント用感放射線性組成物における上記式2で表される[B]重合性化合物の使用量としては、10質量以上90質量以下であり、20質量以上70質量以下が好ましい。上記式2で表される[B]重合性化合物の使用量が、10質量未満では、当該ナノインプリント用感放射線性組成物の硬化性が不十分となるおそれがある。一方、70質量を超えると、当該ナノインプリント用感放射線性組成物のエッチング耐性が不十分となるおそれがある。なお、上記式2で表される[B]重合性化合物は、単独で使用してもよく2種以上を併用してもよい。上記式3中、R4は、炭素数4~20の鎖状炭化水素基又は脂環式炭化水素基である。この鎖状炭化水素基及び脂環式炭化水素基の水素原子の一部又は全部はフッ素原子を含まない置換基で置換されていてもよい。RD及びREは、それぞれ独立して、水素原子又はメチル基である。上記R4で表される炭素数4~20の鎖状炭化水素基としては、例えば、炭素数4~20の直鎖状又は分岐状のアルキレン基等が挙げられる。上記アルキレン基としては、例えば、ブタンジイル基、ペンタンジイル基、ヘキサンジイル基、オクタンジイル基等が挙げられる。上記R4で表される炭素数4~20の脂環式炭化水素基としては、例えば、シクロブタン、シクロペンタン、ジシクロヘキサン、トリシクロデカン、テトラシクロドデカン、ノルボルナン、アダマンタン等から2つの水素原子を除いた基が挙げられる。上記式3で表される化合物としては、例えば、下記式3-1~3-4で表される化合物が挙げられる。これらのうち、上記式3-1で表される化合物が好ましい。上記式3で表される化合物の市販品としては、例えばNKエステルA-DCP新中村化学工業製等が挙げられる。当該ナノインプリント用感放射線性組成物における上記式3で表される[B]重合性化合物の含有量は、10~80質量であることが好ましく、15~50質量であることがより好ましい。含有量が80質量を超えると、当該ナノインプリント用感放射線性組成物は、エッチング耐性が低減するおそれがある。一方、10質量未満であると、パターン形成層の硬化が不十分になる場合がある。当該ナノインプリント用感放射線性組成物における[B]重合性化合物全体の使用量としては、50質量以上98質量以下であり、60質量以上98質量以下が好ましい。[B]重合性化合物の使用量が、50質量未満では、当該ナノインプリント用感放射線性組成物の硬化性が不十分となるおそれがある。一方、98質量を超えると、当該ナノインプリント用感放射線性組成物のエッチング耐性が不十分となるおそれがある。なお、[B]重合性化合物は、単独で使用してもよく2種以上を併用してもよい。[フッ素原子を含む重合性化合物]当該ナノインプリント用感放射線性組成物は、上記フッ素原子を含む重合性化合物を含有することにより、離型性を向上させることができる。フッ素原子を含む重合性化合物としては、例えばα-フルオロアクリレート化合物、α-トリフルオロメチルアクリレート化合物、β-フルオロアクリレート化合物、β-トリフルオロメチルアクリレート化合物、α,β-フルオロアクリレート化合物、α,β-トリフルオロメチルアクリレート化合物、1種類以上のビニル部位の水素がフッ素又はトリフルオロメチル基等で置換された化合物等;ノルボルネンのような脂環式オレフィン化合物の側鎖がフッ素或いはフルオロアルキル基やその誘導体であるもの、アクリル酸又はメタクリル酸のフルオロアルキル基やその誘導体のエステル化合物、1種類以上のオレフィンの側鎖二重結合を含まない部位がフッ素又はフルオロアルキル基やその誘導体であるもの等;α-フルオロアクリル酸、β-フルオロアクリル酸、α,β-フルオロアクリル酸、α-トリフルオロメチルアクリル酸、β-トリフルオロメチルアクリル酸、α,β-トリフルオロメチルアクリル酸等のフルオロアルキル基やその誘導体のエステル化合物、1種類以上のビニル部位の水素がフッ素又はトリフルオロメチル基等で置換された化合物の側鎖をフッ素又はフルオロアルキル基やその誘導体で置換したもの、1種類以上の脂環式オレフィン化合物の二重結合に結合している水素をフッ素原子又はトリフルオロメチル基等で置換し、且つ側鎖がフルオロアルキル基やその誘導体であるもの等が挙げられる。尚、ここの脂環式オレフィン化合物とは、環の一部が二重結合である化合物を示す。また、フッ素原子を含む重合性化合物として、具体的には、例えばトリフルオロメチルメタアクリル酸エステル、2,2,2-トリフルオロエチルメタアクリル酸エステル、パーフルオロエチルメタアクリル酸エステル、パーフルオロn-プロピルメタアクリル酸エステル、パーフルオロi-プロピルメタアクリル酸エステル、パーフルオロn-ブチルメタアクリル酸エステル、パーフルオロi-ブチルメタアクリル酸エステル、パーフルオロt-ブチルメタアクリル酸エステル、2-1,1,1,3,3,3-ヘキサフルオロプロピルメタアクリル酸エステル、1-2,2,3,3,4,4,5,5-オクタフルオロペンチルメタアクリル酸エステル、パーフルオロシクロヘキシルメチルメタアクリル酸エステル、1-2,2,3,3,3-ペンタフルオロプロピルメタアクリル酸エステル、1-3,3,4,4,5,5,6,6,7,7,8,8,9,9,10,10,10-ヘプタデカフルオロデシルメタアクリル酸エステル、1-5-トリフルオロメチル-3,3,4,4,5,6,6,6-オクタフルオロヘキシルメタアクリル酸エステル等が挙げられる。当該ナノインプリント用感放射線性組成物におけるフッ素原子を含む重合性化合物の含有率としては、5質量以上50質量以下であり、10質量以上30質量以下が好ましい。フッ素原子を含む重合性化合物の含有率が、5質量未満であると、当該ナノインプリント用感放射線性組成物の離型性が十分得られないおそれがある。一方、50質量を超えると、当該ナノインプリント用感放射線性組成物のエッチング耐性が不十分となるおそれがある。なお、フッ素原子を含む重合性化合物は、単独で使用してもよく2種以上を併用してもよい。当該ナノインプリント用感放射線性組成物は、重合性化合物として、[A]重合性化合物、[B]重合性化合物及びフッ素原子を含む重合性化合物以外に、本発明の効果を損なわない限り、その他の重合性化合物を含有できる。<非重合性化合物>当該ナノインプリント用感放射線性組成物は、重合性基を有しない非重合性化合物をさらに含有することが好ましく、上記非重合性化合物がフッ素原子を含む化合物であるとよい。また、当該ナノインプリント用感放射線性組成物は、硫黄原子を含む非重合性化合物を含有してもよい。さらに、本発明の効果を損なわない限り、その他の非重合性化合物を含有することができる。[フッ素原子を含む非重合性化合物]上記フッ素原子を含む非重合性化合物としては、例えばフッ素原子を有する重合体以下、[C]重合体ともいう、フッ素系界面活性剤等が挙げられる。これらのうち、[C]重合体が好ましい。当該ナノインプリント用感放射線性組成物は、フッ素原子を含む非重合性化合物を含有することにより、離型性を向上させることができる。以下、各成分について詳述する。[C]重合体[C]重合体は、下記式4で表される構造単位c1、及び下記式5で表される構造単位c2からなる群より選択される少なくとも1種の構造単位を有することが好ましい。また、本発明の効果を損なわない限り、構造単位c1及び構造単位c2以外の他の構造単位を有してもよい。以下、各構造単位を詳述する。上記式4中、R5は、水素原子、フッ素原子、メチル基又はトリフルオロメチル基である。R6は、フッ素原子を有する炭素数1~6の直鎖状若しくは分岐状のアルキル基、又はフッ素原子を有する炭素数4~20の脂環式基である。但し、上記アルキル基及び脂環式基が有する水素原子の一部又は全部は置換基で置換されていてもよい。式5中、R7は、水素原子、フッ素原子、メチル基又はトリフルオロメチル基である。R8は、k1価の連結基である。Rfは、フッ素原子を有する2価の連結基である。R9は、水素原子又は1価の有機基である。kは、1~3の整数である。但し、kが2又は3の場合、複数のRf及びR9は、それぞれ同一でも異なっていてもよい。構造単位c1構造単位c1は上記式4で表される構造単位である。上記式4中、R6で表される炭素数1~6の直鎖状若しくは分岐状のアルキル基としては、例えばメチル基、エチル基、プロピル基、ブチル基等が挙げられる。上記R6で表される炭素数4~20の脂環式基としては、例えばシクロペンチル基、シクロペンチルプロピル基、シクロヘキシル基、シクロヘキシルメチル基、シクロヘプチル基、シクロオクチル基、シクロオクチルメチル基等が挙げられる。構造単位c1を与える単量体としては、例えばトリフルオロメチルメタアクレート、2,2,2-トリフルオロエチルメタアクリレート、パーフルオロエチルメタアクリレート、パーフルオロn-プロピルメタアクリレート、パーフルオロi-プロピルメタアクリレート、パーフルオロn-ブチルメタアクリレート、パーフルオロi-ブチルメタアクリレート、パーフルオロt-ブチルメタアクリレート、パーフルオロシクロヘキシルメタアクリレート、2-1,1,1,3,3,3-ヘキサフルオロプロピルメタアクリレート、1-2,2,3,3,4,4,5,5-オクタフルオロペンチルメタアクリレート、1-2,2,3,3,4,4,5,5-オクタフルオロヘキシルメタアクリレート、パーフルオロシクロヘキシルメチルメタアクリレート、1-2,2,3,3,3-ペンタフルオロプロピルメタアクリレート、1-2,2,3,3,4,4,4-ヘプタフルオロペンタメタアクリレート、1-3,3,4,4,5,5,6,6,7,7,8,8,9,9,10,10,10-ヘプタデカフルオロデシルメタアクリレート、1-5-トリフルオロメチル-3,3,4,4,5,6,6,6-オクタフルオロヘキシルメタアクリレート等が挙げられる。構造単位c1としては、例えば下記式4-1及び4-2で示される構造単位が挙げられる。上記式4-1及び4-2中、R5は上記式4と同義である。[C]重合体において、構造単位c1の含有率としては[C]重合体を構成する全構造単位に対して、10モル~70モルが好ましく、20モル~50モルがより好ましい。なお[C]重合体は、構造単位c1を1種又は2種以上を有してもよい。構造単位c2構造単位c2は、上記式5で示される構造単位である。上記式5中、R7が表すk1価の連結基としては、例えば炭素数1~30の直鎖状又は分岐状の炭化水素基、炭素数3~30の脂環式炭化水素基、炭素数6~30の芳香族炭化水素基、又はこれらの基と酸素原子、硫黄原子、エーテル基、エステル基、カルボニル基、イミノ基及びアミド基からなる群より選ばれる1種以上の基とを組み合わせた基が挙げられる。また、上記k1価の連結基は置換基を有していてもよい。上記炭素数1~30の直鎖状又は分岐状の炭化水素基としては、例えばメタン、エタン、プロパン、ブタン、ペンタン、ヘキサン、ヘプタン、デカン、イコサン、トリアコンタン等の炭化水素基からk1個の水素原子を除いた基が挙げられる。上記炭素数3~30の脂環式基としては、例えばシクロプロパン、シクロブタン、シクロペンタン、シクロヘキサン、シクロヘプタン、シクロオクタン、シクロデカン、メチルシクロヘキサン、エチルシクロヘキサン等の単環式飽和炭化水素;シクロブテン、シクロペンテン、シクロヘキセン、シクロヘプテン、シクロオクテン、シクロデセン、シクロペンタジエン、シクロヘキサジエン、シクロオクタジエン、シクロデカジエン等の単環式不飽和炭化水素;ビシクロ[2.2.1]ヘプタン、ビシクロ[2.2.2]オクタン、トリシクロ[5.2.1.02,6]デカン、トリシクロ[3.3.1.13,7]デカン、テトラシクロ[6.2.1.13,6.02,7]ドデカン、アダマンタン等の多環式飽和炭化水素;ビシクロ[2.2.1]ヘプテン、ビシクロ[2.2.2]オクテン、トリシクロ[5.2.1.02,6]デセン、トリシクロ[3.3.1.13,7]デセン、テトラシクロ[6.2.1.13,6.02,7]ドデセン等の多環式炭化水素基からk1個の水素原子を除いた基が挙げられる。上記炭素数6~30の芳香族炭化水素基としては、例えばベンゼン、ナフタレン、フェナントレン、アントラセン、テトラセン、ペンタセン、ピレン、ピセン、トルエン、キシレン、エチルベンゼン、メシチレン、クメン等の芳香族炭化水素基からk1個の水素原子を除いた基が挙げられる。上記式5中、Rfで表されるフッ素原子を有する2価の連結基としては、フッ素原子を有する炭素数1~20の2価の直鎖状炭化水素基が挙げられる。Rfとしては、例えば下記式Rf-1~Rf-6で示される構造等が挙げられる。Rfとしては、上記式Rf-1、Rf-2で表される構造が好ましい。上記式5中、R9が表す有機基としては、例えば炭素数1~30の直鎖状又は分岐状の炭化水素基、炭素数3~30の脂環式基、炭素数6~30の芳香族炭化水素基、又はこれらの基と酸素原子、硫黄原子、エーテル基、エステル基、カルボニル基、イミノ基及びアミド基からなる群より選ばれる1種以上の基とを組み合わせた基が挙げられる。上記構造単位c2としては、例えば下記式5-1及び5-2で表される構造単位が挙げられる。上記式5-1中、R8は、炭素数1~20の2価の直鎖状、分岐状又は環状の飽和又は不飽和の炭化水素基である。R7、Rf及びR9は、上記式5と同義である。上記式5-2中、R7、Rf、R9及びkは、上記式5と同義である。但し、kが2以上の場合、複数のRf及びR9は、それぞれ同一でも異なっていてもよい。上記式5-1及び式5-2で表される構造単位としては、例えば下記式5-1-1、式5-1-2、式5-2-1で表される構造単位が挙げられる。上記式5-1-1、5-1-2及び5-2-1中、R7は、上記式5と同義である。構造単位c2を与える単量体としては、例えばメタアクリル酸1,1,1-トリフルオロ-2-トリフルオロメチル-2-ヒドロキシ-3-プロピルエステル、メタアクリル酸1,1,1-トリフルオロ-2-トリフルオロメチル-2-ヒドロキシ-4-ブチルエステル、メタアクリル酸1,1,1-トリフルオロ-2-トリフルオロメチル-2-ヒドロキシ-5-ペンチルエステル、メタアクリル酸1,1,1-トリフルオロ-2-トリフルオロメチル-2-ヒドロキシ-4-ペンチルエステル、メタアクリル酸2-{[5-1’,1’,1’-トリフルオロ-2’-トリフルオロメチル-2’-ヒドロキシプロピル]ビシクロ[2.2.1]ヘプチル}エステル等が挙げられる。[C]重合体において、構造単位c2の含有率としては[C]重合体を構成する全構造単位に対して、20モル~80モルが好ましく、30モル~70モルがより好ましい。なお、[C]重合体は、構造単位c2を1種、又は2種以上を有してもよい。他の構造単位[C]重合体は、さらに他の構造単位として、現像液への可溶性を高めるためにラクトン骨格又は環状カーボネート骨格を有する構造単位、エッチング耐性を高めるために脂環式構造を含む構造単位等を1種以上有してもよい。[C]重合体の含有割合としては、当該ナノインプリント用感放射線性組成物において20質量以下が好ましく、10質量以下がより好ましい。[C]重合体の含有割合が20質量を超えると、当該ナノインプリント用感放射線性組成物のエッチング耐性が低減するおそれがある。[C]重合体の合成方法[C]重合体は、ラジカル重合等の常法に従って合成できる。例えば、単量体及びラジカル開始剤を含有する溶液を、反応溶媒又は単量体を含有する溶液に滴下して重合反応させる方法;単量体を含有する溶液と、ラジカル開始剤を含有する溶液とを各別に、反応溶媒又は単量体を含有する溶液に滴下して重合反応させる方法;各々の単量体を含有する複数種の溶液と、ラジカル開始剤を含有する溶液とを各別に、反応溶媒又は単量体を含有する溶液に滴下して重合反応させる方法等の方法で合成することが好ましい。なお、単量体溶液に対して、単量体溶液を滴下して反応させる場合、滴下される単量体溶液中の単量体量は、重合に用いられる単量体総量に対して30モル以上が好ましく、50モル以上がより好ましく、70モル以上が特に好ましい。これらの方法における反応温度は開始剤種によって適宜決定すればよい。通常30°C~180°Cであり、40°C~160°Cが好ましく、50°C~140°Cがより好ましい。滴下時間は、反応温度、開始剤の種類、反応させる単量体等の条件によって異なるが、通常、30分~8時間であり、45分~6時間が好ましく、1時間~5時間がより好ましい。また、滴下時間を含む全反応時間も、滴下時間と同様に条件により異なるが、通常、30分~8時間であり、45分~7時間が好ましく、1時間~6時間がより好ましい。上記重合に使用されるラジカル開始剤としては、アゾビスイソブチロニトリルAIBN、2,2’-アゾビス4-メトキシ-2,4-ジメチルバレロニトリル、2,2’-アゾビス2-シクロプロピルプロピオニトリル、2,2’-アゾビス2,4-ジメチルバレロニトリル等が挙げられる。これらの開始剤は単独で又は2種以上を混合して使用できる。重合溶媒としては、重合を阻害する溶媒重合禁止効果を有するニトロベンゼン、連鎖移動効果を有するメルカプト化合物等以外の溶媒であって、その単量体を溶解可能な溶媒であれば限定されない。上記重合に使用される溶媒としては、例えばn-ペンタン、n-ヘキサン、n-ヘプタン、n-オクタン、n-ノナン、n-デカン等のアルカン類;シクロヘキサン、シクロヘプタン、シクロオクタン、デカリン、ノルボルナン等のシクロアルカン類;ベンゼン、トルエン、キシレン、エチルベンゼン、クメン等の芳香族炭化水素類;クロロブタン類、ブロモヘキサン類、ジクロロエタン類、ヘキサメチレンジブロミド、クロロベンゼン等のハロゲン化炭化水素類;酢酸エチル、酢酸n-ブチル、酢酸i-ブチル、プロピオン酸メチル等の飽和カルボン酸エステル類;アセトン、2-ブタノン、4-メチル-2-ペンタノン、2-ヘプタノン等のケトン類;テトラヒドロフラン、ジメトキシエタン類、ジエトキシエタン類等のエーテル類;メタノール、エタノール、1-プロパノール、2-プロパノール、4-メチル-2-ペンタノール等のアルコール類等が挙げられる。これらの溶媒は、単独で使用してもよく2種以上を併用してもよい。重合反応により得られた樹脂は、再沈殿法により回収することが好ましい。すなわち、重合反応終了後、重合液を再沈溶媒に投入することにより、目的の樹脂を粉体として回収する。再沈溶媒としては、アルコール類やアルカン類等を単独で又は2種以上を混合して使用することができる。再沈殿法の他に、分液操作やカラム操作、限外ろ過操作等により、単量体、オリゴマー等の低分子成分を除去して、樹脂を回収することもできる。[C]重合体のゲルパーミエーションクロマトグラフィGPCによるポリスチレン換算重量平均分子量Mwは、特に限定されないが、1,000以上100,000以下が好ましく、2,000以上50,000以下がより好ましく、3,000以上20,000以下が特に好ましい。Mwを上記範囲とすることで、当該ナノインプリント用感放射線性組成物はエッチング耐性に優れたものとなる。また、[C]重合体のGPCによるポリスチレン換算数平均分子量Mnに対するMwの比Mw/Mnは、通常、1以上5以下であり、1以上3以下が好ましく、1以上2以下がより好ましい。Mw/Mnをこのような範囲とすることで、当該ナノインプリント用感放射線性組成物はエッチング耐性に優れたものとなる。なお、本明細書のMw及びMnは、GPCカラム東ソー社、G2000HXL2本、G3000HXL1本、G4000HXL1本を用い、流量1.0ミリリットル/分、溶出溶媒テトラヒドロフラン、カラム温度40°Cの分析条件で、単分散ポリスチレンを標準とするGPCにより測定した値をいう。フッ素系界面活性剤フッ素系の界面活性剤としては、例えば、パーフルオロアルキルポリオキシエチレンエタノール、フッ素化アルキルエステル、パーフルオロアルキルアミンオキサイド、パーフルオロアルキルEO付加物、含フッ素オルガノシロキサン系化合物等が挙げられる。フッ素系の界面活性剤の市販品としては、例えば、エフトップEF301、EF303、EF352トーケムプロダクツ製、メガファックF171、F172、F173、F176、F189、R08、F-8151DIC製、フロラードFC-430、FC-431、FC-4430住友スリーエム製、アサヒガードAG710、サーフロンS-141、S-145、S-381、S-382、SC101、SC102,SC103、SC104、SC105、SC106、サーフィノールE1004、KH-10、KH-20、KH-30、KH-40旭硝子製、ユニダインDS-401、DS-403、DS-451ダイキン工業製、トロイゾルS-366トロイケミカル製、KP341、X-70-092、X-70-093信越化学工業製、ポリフローNo.75、No.95共栄社化学製等が挙げられる。[硫黄原子を含む非重合性化合物]当該ナノインプリント用感放射線性組成物は、硫黄原子を含む非重合性化合物を含有することができる。当該ナノインプリント用感放射線性組成物は、硫黄原子を含む非重合性化合物を含有することにより、エッチング耐性を向上させることができる。硫黄原子を含む非重合性化合物としては、例えば硫黄原子を含む重合体、硫黄原子を含み重合性基を有さないその他の化合物等が挙げられる。<[D]重合開始剤>当該ナノインプリント用感放射線性組成物において、[D]重合開始剤は、露光により[A]重合性化合物、[B]重合性化合物、フッ素原子を含む重合性化合物等の重合性化合物の有する重合性基を活性化し、当該ナノインプリント用感放射線性組成物の硬化反応を誘発する。[D]重合開始剤としては、例えば、2-メチル-1-4-メチルチオフェニル-2-モルフォリノプロパン-1-オン、2,2’-アゾビスイソブチロニトリル、2,2’-アゾビス-2,4-ジメチルバレロニトリル、2,2’-アゾビス-4-メトキシ-2,4-ジメチルバレロニトリル、2,2’-アゾビス-2-メチルブチロニトリル、1,1’-アゾビス-シクロヘキサン-1-カルボニトリル、ジメチル-2,2’-アゾビス2-メチルプロピオネート等のアゾ化合物;ベンゾイルペルオキシド、ラウロイルペルオキシド、tert-ブチルペルオキシピバレート、1,1’-ビス-tert-ブチルペルオキシシクロヘキサン等の有機過酸化物や過酸化水素等が挙げられる。また、有機過酸化物を[D]重合開始剤として使用する場合には、還元剤を組み合わせてレドックス型の[D]重合開始剤としてもよい。また、これらの重合開始剤以外にも、例えば、特開2007-293306号公報に記載のビイミダゾール系化合物、特開2008-89744号公報に記載のオキシム型ラジカル発生剤、ベンゾイン系化合物、アセトフェノン系化合物、ベンゾフェノン系化合物、α-ジケトン系化合物、多核キノン系化合物、キサントン系化合物、ホスフィン系化合物、トリアジン系化合物、及び特開2006-259680号公報に記載のジアゾ系化合物、トリアジン系化合物を用いることができる。当該ナノインプリント用感放射線性組成物における[D]重合開始剤の含有量は、1質量以上30質量以下であることが好ましく、1質量以上20質量以下であることがより好ましく、1質量以上10質量以下であることがさらに好ましい。含有量が30質量を超えると、異物が発生するなど保存安定性が悪化する傾向にある。一方、1質量未満であると、パターン形成層の硬化が不十分になる場合がある。<その他の任意成分>当該ナノインプリント用感放射線性組成物は、重合性化合物、非重合性化合物、[D]重合開始剤以外に、本発明の効果を損なわない限り、有機溶媒、離型剤、シランカップリング剤、酸化防止剤、紫外線吸収剤、光安定剤、老化防止剤、可塑剤、密着促進剤、酸化防止剤、塩基性化合物等のその他の任意成分を含んでもよい。以下、各成分について詳述する。[有機溶媒]当該ナノインプリント用感放射線性組成物は、有機溶剤非含有組成物であることが好ましいが、本発明の効果を損なわない限り、有機溶剤を含有してもよい。より具体的には、[A]重合性化合物、[B]重合性化合物等の重合性化合物、[C]重合体等の非重合性化合物及び[D]重合開始剤の合計に対して、通常、2,000質量以下の有機溶剤を含有してもよく、1,000質量以下が好ましい。当該ナノインプリント用感放射線性組成物が含有してもよい有機溶剤としては、例えば、メタノール、エタノール等のアルコール類;テトラヒドロフラン等のエーテル類;エチレングリコールモノメチルエーテル、エチレングリコールジメチルエーテル、エチレングリコールメチルエチルエーテル、エチレングリコールモノエチルエーテル等のグリコールエーテル類;メチルセロソルブアセテート、エチルセロソルブアセテート等のエチレングリコールアルキルエーテルアセテート類;ジエチレングリコールモノメチルエーテル、ジエチレングリコールジエチルエーテル、ジエチレングリコールジメチルエーテル、ジエチレングリコールエチルメチルエーテル、ジエチレングリコールモノエチルエーテル、ジエチレングリコールモノブチルエーテル等のジエチレングリコール類;プロピレングリコールメチルエーテルアセテート、プロピレングリコールエチルエーテルアセテート等のプロピレングリコールアルキルエーテルアセテート類;トルエン、キシレン等の芳香族炭化水素類;アセトン、メチルエチルケトン、シクロヘキサノン、4-ヒドロキシ-4-メチル-2-ペンタノン、2-ヘプタノン等のケトン類;2-ヒドロキシプロピオン酸エチル、2-ヒドロキシ-2-メチルプロピオン酸メチル、2-ヒドロキシ-2-メチルプロピオン酸エチル、エトキシ酢酸エチル、ヒドロキシ酢酸エチル、2-ヒドロキシ-2-メチルブタン酸メチル、3-メトキシプロピオン酸メチル、3-メトキシプロピオン酸エチル、3-エトキシプロピオン酸メチル、3-エトキシプロピオン酸エチル、酢酸エチル、酢酸ブチル、乳酸メチル、乳酸エチル等の乳酸エステル類等のエステル類等;N-メチルホルムアミド、N,N-ジメチルホルムアミド、N-メチルホルムアニリド、N-メチルアセトアミド、N,N-ジメチルアセトアミド、N-メチルピロリドン、ジメチルスルホキシド、ベンジルエチルエーテル、ジヘキシルエーテル、アセトニルアセトン、イソホロン、カプロン酸、カプリル酸、1-オクタノール、1-ノナノール、ベンジルアルコール、酢酸ベンジル、安息香酸エチル、シュウ酸ジエチル、マレイン酸ジエチル、γ-ブチロラクトン、炭酸エチレン、炭酸プロピレン、フェニルセロソルブアセテート等の高沸点溶剤等が挙げられる。なお、これらは1種を単独で使用してもよく、2種類以上を併用してもよい。[離型剤]当該ナノインプリント用感放射線性組成物が含有してもよい離型剤としては、例えば、シリコーン系離型剤、ポリエチレンワックス、アミドワックス、テトラフルオロエチレンパウダー等の固形ワックス、フッ素系、リン酸エステル系化合物等が挙げられる。シリコーン系離型剤としては、オルガノポリシロキサン構造を基本構造とする離型剤、例えば、未変性又は変性シリコーンオイル、トリメチルシロキシケイ酸を含有するポリシロキサン、シリコーン系アクリル樹脂等が挙げられる。離型剤の含有割合としては、当該ナノインプリント用感放射線性組成物100質量に対して、0.001~10質量であることが好ましく、0.01~5質量であることがより好ましい。0.01質量未満であると、離型剤を含有することの効果が十分ではない場合がある。一方、10質量超であると、形状転写時に膜剥がれが起こる場合がある。[シランカップリング剤]当該ナノインプリント用感放射線性組成物が含有してもよいシランカップリング剤としては、例えば、ビニルトリクロロシラン、ビニルトリスβ-メトキシエトキシシラン、ビニルトリエトキシシラン、ビニルトリメトキシシラン等のビニルシラン;γ-メタクリロキシプロピルトリメトキシシラン、γ-メタクリロキシプロピルメチルジメトキシシラン等のアクリルシラン;β-3,4-エポキシシクロヘキシルエチルトリメトキシシラン、γ-グリシドキシプロピルトリメトキシシラン、γ-グリシドキシプロピルメチルジエトキシシラン等のエポキシシラン;N-β-アミノエチル-γ-アミノプロピルトリメトキシシラン、N-β-アミノエチル-γ-アミノプロピルメチルジメトキシシラン、γ-アミノプロピルトリメトキシシラン、N-フェニル-γ-アミノプロピルトリメトキシシラン等のアミノシラン;γ-メルカプトプロピルトリメトキシシラン、γ-クロロプロピルメチルジメトキシシラン、γ-クロロプロピルメチルジエトキシシラン等が挙げられる。シランカップリング剤の含有割合としては、ナノインプリント用感放射線性組成物100質量に対して、10質量以下であることが好ましい。10質量を超えると、当該ナノインプリント用感放射線性組成物の安定性や、成膜性が劣る場合がある。[紫外線吸収剤]当該ナノインプリント用感放射線性組成物が含有してもよい紫外線吸収剤の市販品としては、例えば、TinuvinP、234、320、326、327、328、213以上、日本チバガイギー製、Sumisorb110、同130、同140、同220、同250、同300、同320、同340、同350、同400以上、住友化学工業製等が挙げられる。紫外線吸収剤の含有割合としては、当該ナノインプリント用感放射線性組成物100質量に対して、0.01~10質量であることが好ましい。[光安定剤]当該ナノインプリント用感放射線性組成物が含有してもよい光安定剤の市販品としては、例えば、Tinuvin292、同144、同622LD以上、日本チバガイギー製、サノールLS-770、同765、同292、同2626、同1114、同744以上、三共化成工業製等がある。光安定剤の含有割合としては、当該ナノインプリント用感放射線性組成物100質量に対して、0.01~10質量であることが好ましい。[老化防止剤]当該ナノインプリント用感放射線性組成物が含有してもよい老化防止剤の市販品としては、例えば、AntigeneW、同S、同P、同3C、同6C、同RD-G、同FR、同AW以上、住友化学工業製等が挙げられる。老化防止剤の含有割合としては、ナノインプリント用感放射線性組成物100質量に対して、0.01~10質量であることが好ましい。[可塑剤]当該ナノインプリント用感放射線性組成物が含有してもよい可塑剤としては、例えば、ジオクチルフタレート、ジドデシルフタレート、トリエチレングリコールジカプリレート、ジメチルグリコールフタレート、トリクレジルホスフェート、ジオクチルアジペート、ジブチルセバケート、トリアセチルグリセリン、ジメチルアジペート、ジエチルアジペート、ジn-ブチルアジペート、ジメチルスベレート、ジエチルスベレート、ジn-ブチルスベレート等が挙げられる。可塑剤の含有割合としては、当該ナノインプリント用感放射線性組成物100質量に対して、30質量以下であることが好ましく、20質量以下であることがより好ましく、10質量以下であることがさらに好ましい。なお、可塑剤の効果を得るためには、0.1質量以上であることが好ましい。[密着促進剤]当該ナノインプリント用感放射線性組成物が含有してもよい密着促進剤としては、例えば、ベンズイミダゾール類やポリベンズイミダゾール類、低級ヒドロキシアルキル置換ピリジン誘導体、含窒素複素環化合物、ウレア、チオウレア、有機燐化合物、8-オキシキノリン、4-ヒドロキシプテリジン、1,10-フェナントロリン、2,2’-ビピリジン誘導体、ベンゾトリアゾール類、有機燐化合物、フェニレンジアミン化合物、2-アミノ-1-フェニルエタノール、N-フェニルエタノールアミン、N-エチルジエタノールアミン,N-エチルジエタノールアミン、N-エチルエタノールアミン、N-エチルエタノールアミン誘導体、ベンゾチアゾール誘導体等が挙げられる。密着促進剤の含有割合としては、当該ナノインプリント用感放射線性組成物100質量に対して、20質量以下であることが好ましく、10質量以下であることがより好ましく、5質量以下であることがさらに好ましい。なお、密着促進剤の効果を得るためには、0.1質量以上であることが好ましい。[酸化防止剤]酸化防止剤は、光照射による退色、及びオゾン、活性酸素、NOx、SOxxは、整数を示す等の各種の酸化性ガスによる退色を抑制するものである。当該ナノインプリント用感放射線性組成物が含有してもよい酸化防止剤としては、例えば、ヒドラジド類、ヒンダードアミン系酸化防止剤、含窒素複素環メルカプト系化合物、チオエーテル系酸化防止剤、ヒンダードフェノール系酸化防止剤、アスコルビン酸類、硫酸亜鉛、チオシアン酸塩類、チオ尿素誘導体、糖類、亜硝酸塩、亜硫酸塩、チオ硫酸塩、ヒドロキシルアミン誘導体等が挙げられる。上記酸化防止剤の市販品としては、例えば、Irganox1010、同1035、同1076、同1222以上、日本チバガイギー製、AntigeneP、同3C、同FR、スミライザーS以上、住友化学工業製等が挙げられる。酸化防止剤の含有割合は、当該ナノインプリント用感放射線性組成物100質量に対して、0.01~10質量であることが好ましい。[塩基性化合物]当該ナノインプリント用感放射線性組成物が含有してもよい塩基性化合物としては、例えば、アミン;キノリン、キノリジン等の含窒素複素環化合物;塩基性アルカリ金属化合物;塩基性アルカリ土類金属化合物等が挙げられる。これらうち、光重合性モノマーとの相溶性の面からアミンが好ましい。上記アミンとしては、例えば、オクチルアミン、ナフチルアミン、キシレンジアミン、ジベンジルアミン、ジフェニルアミン、ジブチルアミン、ジオクチルアミン、ジメチルアニリン、キヌクリジン、トリブチルアミン、トリオクチルアミン、テトラメチルエチレンジアミン、テトラメチル-1,6-ヘキサメチレンジアミン、ヘキサメチレンテトラミン、トリエタノールアミン等が挙げられる。当該ナノインプリント用感放射線性組成物は、その他の任意成分として、これらの成分以外にも、着色剤、無機粒子、エラストマー粒子、光酸増殖剤、光塩基発生剤、流動調整剤、消泡剤、分散剤等を含有することができる。<当該ナノインプリント用感放射線性組成物の調製方法>当該ナノインプリント用感放射線性組成物は、上記各成分を混合して調整することができる。当該ナノインプリント用感放射線性組成物の混合溶解は、通常、0°C~100°Cの範囲で行われる。また、上記各成分を混合した後、例えば、孔径0.003μm~5.0μmのフィルターで濾過することが好ましい。濾過は、多段階で行ってもよいし、多数回繰り返してもよい。また、濾過した液を再濾過することもできる。濾過に使用するフィルターの材質としては、ポリエチレン樹脂、ポリプロピレン樹脂、フッソ樹脂、ナイロン樹脂等が挙げられる。当該ナノインプリント用感放射線性組成物の25°Cにおける粘度は、通常50mPas以下であり、40mPas以下であることが好ましく、30mPas以下であることがより好ましい。25°Cにおける粘度が50mPasを超えると、当該ナノインプリント用感放射線性組成物からなるパターン形成層にモールドを圧接した場合に、パターンが正確に転写されない場合がある。なお、粘度の下限値は、通常、0.1mPasである。<パターン形成方法>本発明のパターン形成方法は、当該ナノインプリント用感放射線性組成物を用い、基材上に塗膜を形成する工程1以下、塗膜形成工程ともいうと、表面に微細な凹凸パターンを有するモールドを上記塗膜に圧接する工程2以下、圧接工程ともいうと、上記モールドを圧接した状態で塗膜を露光してパターン形成層を形成する工程3以下、露光工程ともいうと、上記モールドを、上記パターン形成層から剥離する工程4以下、剥離工程ともいう、上記パターン形成層をエッチングする工程5以下、エッチング工程ともいうを有する。以下、各工程について詳述する。[工程1]塗膜形成工程は、基材上に当該ナノインプリント用感放射線性組成物を用いて、塗膜形成する工程である。図1は、基材上に塗膜を形成した後の状態の一例を示す模式図である。塗膜形成工程は、図1に示すように、基材1上に塗膜2を形成する工程である。基材としては、通常、シリコンウェハが用いられるが、その他、アルミニウム、チタン-タングステン合金、アルミニウム-ケイ素合金、アルミニウム-銅-ケイ素合金、酸化ケイ素、窒化ケイ素等の半導体デバイス用基板として知られているものの中から任意に選んで用いることができる。塗膜を構成する成分は、当該ナノインプリント用感放射線性組成物である。また、塗膜には、当該ナノインプリント用感放射線性組成物以外にも、硬化促進剤等を含有させることができる。硬化促進剤としては、例えば、感放射線性硬化促進剤や熱硬化促進剤がある。これらの中でも、感放射線性硬化促進剤が好ましい。感放射線性硬化促進剤は、ナノインプリント用感放射線性組成物を構成する構成単位によって適宜選択できる。具体的には、光酸発生剤、光塩基発生剤、及び光増感剤等を挙げることができる。なお、感放射線性硬化促進剤は、1種単独で用いてもよく、2種以上を併用してもよい。当該ナノインプリント用感放射線性組成物は、例えば、インクジェット法、ディップコート法、エアーナイフコート法、カーテンコート法、ワイヤーバーコード法、グラビアコート法、エクストルージョンコート法、スピンコート法、スリットスキャン法等により、基材上に塗布し、パターン形成層を形成することができる。なお、パターン形成層の膜厚は、用途によっても異なるが、例えば、0.01~5.0μmである。[工程2]圧接工程は、表面に微細な、例えばナノメートルオーダーの凹凸パターンを有するモールドを塗膜に圧接する工程である。ここで、上記モールドが有する凹凸パターンとは、所望のパターンの反転パターンである。図2は、塗膜に上記モールドを圧接している状態の一例を示す模式図である。図2に示すように、工程1で形成した塗膜2にモールド3を圧接することで、塗膜2中に、モールド3の凹凸パターンが形成される。上記モールドを圧接する際の圧力は、通常、0.1MPa~100MPaであり、0.1MPa~50MPaであることが好ましく、0.1MPa~30MPaであることがより好ましく、0.1MPa~20MPaであることがさらに好ましい。また、圧接する時間は、通常、1秒~600秒であり、1秒~300秒であることが好ましく、1秒~180秒であることがより好ましく、1秒~120秒であることがさらに好ましい。上記モールドは、光透過性の材料で構成される必要がある。この光透過性の材料としては、例えば、ガラス、石英、PMMA、ポリカーボネート樹脂等の光透明性樹脂;透明金属蒸着膜;ポリジメチルシロキサン等の柔軟膜;光硬化膜;金属膜等が挙げられる。なお、本工程に用いられるモールドはあらかじめ疎水化処理を行っておくことが好ましい。上記疎水化処理は、例えば表面に凹凸パターンを有するモールドの表面に対し、離型剤等を塗布する等の処理が挙げられる。上記離型剤としては、例えば、シリコン系離型剤、フッ素系離型剤、ポリエチレン系離型剤、ポリプロピレン系離型剤、パラフィン系離型剤、モンタン系離型剤、カルナバ系離型剤等が挙げられる。なお、離型剤は1種単独で用いてもよく、2種以上を併用してもよい。これらのうち、シリコン系離型剤が好ましい。このシリコン系離型剤としては、例えば、ポリジメチルシロキサン、アクリルシリコーングラフトポリマー、アクリルシロキサン、アリールシロキサン等が挙げられる。[工程3]露光工程は、モールドを圧接したまま塗膜を露光する工程である。図3は、モールドを圧接したまま塗膜を露光している状態の一例を示す模式図である。図3に示すように、塗膜2を露光することにより、ナノインプリント用感放射線性組成物に含有される[D]重合開始剤からラジカルが発生する。それにより、当該ナノインプリント用感放射線性組成物からなる塗膜が、モールド3の凹凸パターンが転写された状態で硬化し、図5におけるパターン形成層5を形成する。凹凸パターンが転写されることで、例えば、LSI、システムLSI、DRAM、SDRAM、RDRAM、D-RDRAM等の半導体素子の層間絶縁膜用膜、半導体素子製造時におけるレジスト膜等として利用することができる。露光源としては、例えば、UV光、可視光線、紫外線、遠紫外線、X線、電子線等の荷電粒子線等の放射線ArFエキシマレーザー波長193nm或いはKrFエキシマレーザー波長248nm等を含むを用いることができる。また、露光はパターン形成層の全面に行ってもよく、一部領域にのみ行ってもよい。また、パターン形成層が熱硬化性を有する場合には、加熱硬化をさらに行ってもよい。熱硬化を行う場合、加熱雰囲気及び加熱温度等は特に限定されないが、例えば、不活性雰囲気下又は減圧下で、40~200°Cで加熱することができる。加熱は、ホットプレート、オーブン、ファーネス等を用いて行うことができる。[工程4]剥離工程は、モールド3をパターン形成層5から剥離する工程である。図4は、モールドをパターン形成層から剥離した後の状態の一例を示す模式図である。剥離工程はどのようにして行ってもよく、剥離に際する各種条件等も特に限定されない。即ち、例えば、基材1を固定してモールドを基材1から遠ざかるように移動させて剥離してもよく、モールドを固定して基材1をモールドから遠ざかるように移動させて剥離してもよく、これらの両方を逆方向へ引っ張って剥離してもよい。[工程5]エッチング工程は、パターン形成層の残部の凹部をエッチングにより取り除く工程である。図5は、エッチングを行った後の状態の一例を示す模式図である。図5に示すように、エッチング処理を行うことで、パターン形成層のパターン形状のうち、不要な部分を取り除き、所望のレジストパターン10を形成することができる。当該パターン形成方法においては、エッチング耐性に優れる当該ナノインプリント用感放射線性組成物を用いているため、パターン形状に優れるパターンを形成することができる。エッチング方法としては、特に限定されるものではなく、従来公知の方法、例えば、ドライエッチングを行うことで形成することができる。ドライエッチングには、従来公知のドライエッチング装置を用いることができる。そして、ドライエッチング時のソースガスは、被エッチ膜の元素組成によって適宜選択されるが、O2、CO、CO2等の酸素原子を含むガス、He、N2、Ar等の不活性ガス、Cl2、BCl3等の塩素系ガス、H2、NH3のガス等を使用することができる。なお、これらのガスは混合して用いることもできる。以下、本発明を実施例に基づいて具体的に説明するが、本発明はこれらの実施例に限定されるものではない。なお、13C-NMR分析は、JNM-EX270日本電子製を用いて測定した。<[C]重合体の合成>下記化合物M-140g100モルと開始剤2,2’-アゾビス-2-メチルプロピオン酸メチル2.82gを40gのメチルエチルケトンに溶解し単量体溶液を調製した。温度計および滴下漏斗を備えた300mlの三つ口フラスコにメチルエチルケトン40gを加え、30分間窒素パージを行なった。フラスコ内をマグネティックスターラーで攪拌しながら、80°Cになるように加熱した。滴下漏斗に上記単量体溶液を加え、3時間かけて滴下した。滴下終了後さらに3時間反応を続け、30°C以下になるまで冷却して重合体溶液を得た。得られた重合体溶液を、120gになるようにメチルエチルケトンを添加して調整し、メタノール40gとn-ヘキサン240gと共に分液漏斗に移し、十分攪拌した後下層を分離した。その下層に、メタノール30gとn-ヘキサン160gを混合し分液漏斗に移し、下層を分離した。ここで得た下層中の溶剤を留去し、得られた白色粉末を50°Cにて17時間真空乾燥し重合体C-130.5g収率76を得た。C-1のMwは、11,800、Mw/Mnは2.3であった。<ナノインプリント用感放射線性組成物の調製>[実施例1][A]重合性化合物としてA-15.0質量、[B]重合性化合物としてB-137.0質量、B-249.0質量、[C]重合体として、C-12.0質量、及び[D]重合開始剤としてD-17.0質量を混合することで、ナノインプリント用感放射線性組成物を調製した。[実施例2~5、及び比較例1]表1に示す種類、量の各成分を使用した以外は実施例1と同様に操作して、ナノインプリント用感放射線性組成物を調製した。各実施例及び比較例の調製に用いた[A]重合性化合物、[B]重合性化合物及び[D]重合開始剤は以下の通りである。<[A]重合性化合物>A-1:下記式で表される重合性化合物。<[B]重合性化合物>B-1:下記式で表されるトリシクロデカンジメタノールジアクリレート新中村化学工業製B-2:下記式で表されるべンジルアクリレート大阪有機化学工業製<[D]重合開始剤>D-1:下記式で表される2-メチル-1-[4-メチルチオフェニル]-2-モルフォリノプロパン-1-オン<評価>上記のように調製した各ナノインプリント用感放射線性組成物について、以下のように評価した。結果を表1に合わせて示す。[粘度評価]上記のように調製した各ナノインプリント用感放射線性組成物の粘度を、E型粘度計トキメック製を用いて25°Cで測定した。[エッチングレート評価]サンプル作成に用いるスライドガラスは、UVSURFACEPROCESSORPM9011-Bセン特殊光源製によるUVオゾン洗浄と、HD-1100Zダイキン化成品販売製による離型処理を施した。各ナノインプリント用感放射線性組成物2μLをシリコンウェハ上にマイクロピペットを用いて塗布し、上記スライドガラスを上から密着させ、簡易インプリント装置EUN-4200、エンジニアリングシステム製を用いて0.3MPaの圧力で60秒間加圧した後、約300mJ/cm22.57mW/cm2×120秒のUV照射量で上記ナノインプリント用感放射線性組成物を硬化させた。上記スライドガラスを剥離した後、得られた感放射線性組成物膜を簡易アッシング装置E1113-C23、神港精機製のチャンバー内に置き、CF4単独ガス50mL/分、出力200mWの条件で10分間エッチングを行った。その際、エッチング前後の感放射線性組成物膜の膜厚を触針式膜厚測定装置Alpha-Step500、KLATencor製を用いて測定した。各エッチングレートnm/分を表1に示す。表1に示す通り、実施例1~5のナノインプリント用感放射線性組成物は、比較例1のナノインプリント用感放射線性組成物と比較して、エッチングレートが小さく、エッチング耐性に優れることがわかった。[パターン形成]コータ/デベロッパCLEANTRACKACT8、東京エレクトロン製を用いて、8インチシリコンウエハの表面に、膜厚300nmの有機下層膜NFCCT08、JSR製を形成した。次いで、膜厚45nmの無機中間膜NFCSOG08、JSR製を形成した後、四分割して実験用基板とした。その後、実施例1で調製したナノインプリント用硬化性組成物を実験用基板の中心に約50μLスポットし、簡易インプリント装置EUN-4200、エンジニアリングシステム製のワークステージに設置した。一方、離型剤HD-1100Z、ダイキン化成品販売製を所定の方法であらかじめ塗布した石英モールドNIM-PH350、NTT-ATN製を、シリコーンゴム厚さ0.2mmを接着層として、簡易インプリント装置の石英製露光ヘッドへ貼り付けた。次いで、簡易インプリント装置の圧力を0.2MPaとした後、露光ヘッドを下降し、モールドと実験基板とを、ナノインプリント用感放射線性組成物を介して密着させた後、UV露光を15秒間実施した。15秒後に露光ステージを上昇し、モールドを硬化したパターン形成層から剥離し、パターンを形成した。モールドを剥離した際、モールドへの残渣は無く、パターン倒れも無かった。当該ナノインプリント用感放射線性組成物は離型性に優れたものであった。"